(57)【特許請求の範囲】
【請求項１】
層状構造を有するリチウム遷移金属複合酸化物において、一次粒子が凝集して二次粒子が構成され、前記二次粒子の平均粒径が２μｍから３０μｍであり、二次粒子の内部の一次粒子界面の少なくとも一部、及び二次粒子の表面の少なくとも一部においてジルコニウム複合酸化物層からなる緩衝層を有し、遷移金属に対するジルコニウムの原子比が、０．００５から０．０２であるリチウム遷移金属複合酸化物からなることを特徴とする非水系電解質二次電池用正極活物質。
【請求項２】
前記リチウム遷移金属複合酸化物が、一般式：  ＬｉzＮｉ1-x-yＣｏxＭyＺｒtＯ2（ただし、０．１０≦ｘ≦０．２１、０≦ｙ≦０．０８、０．９７≦ｚ≦１．１５、０．００５≦ｔ≦０．０２、ＭはＭｎ、Ｖ、Ｍｇ、Ｍｏ、Ｎｂ、ＴｉおよびＡｌから選ばれる少なくとも１種の元素）で表される請求項１に記載の非水系電解質二次電池用正極活物質。
【請求項３】
一次粒子が凝集して二次粒子を構成している多孔性の前駆体である遷移金属複合酸化物の一次粒子表面にジルコニウムを被覆し、このジルコニウムを被覆した遷移金属複合酸化物とリチウム化合物を混合し７００℃〜８００℃で４時間〜５０時間焼成することを特徴とする非水系電解質二次電池用正極活物質の製造方法。
【請求項４】
請求項１または２に記載の非水系電解質二次電池用正極活物質が、正極に用いられていることを特徴とする二次電池。
【発明の詳細な説明】
【技術分野】
【０００１】
本発明は、非水系電解質二次電池用正極活物質とその製造方法および二次電池に関する。
【背景技術】
【０００２】
近年、携帯電話やノート型パソコンなどの携帯電子機器の普及にともない、高いエネルギー密度を有する小型で軽量な非水系電解質二次電池の開発が強く要望されている。このような二次電池として、リチウムイオン二次電池がある。リチウムイオン二次電池は、負極および正極と電解液などで構成され、負極および正極の活物質として、リチウムを脱離および挿入することが可能な材料が用いられている。
【０００３】
このようなリチウムイオン二次電池については、現在、研究開発が盛んに行われているところである。この中でも、リチウム金属複合酸化物、特に合成が比較的容易なリチウムコバルト複合酸化物（ＬｉＣｏＯ2）を正極材料に用いたリチウムイオン二次電池は、４Ｖ級の高い電圧が得られるため、高いエネルギー密度を有する電池として実用化が進んでいる。このリチウムコバルト複合酸化物（ＬｉＣｏＯ2）を用いたリチウムイオン二次電池では、優れた初期容量特性やサイクル特性を得るための開発がこれまで数多く行われてきており、すでにさまざまな成果が得られている。
【０００４】
しかし、リチウムコバルト複合酸化物（ＬｉＣｏＯ2）は、原料に希産で高価なコバルト化合物を用いているため、電池のコストアップの原因となる。このため、正極活物質として、リチウムコバルト複合酸化物（ＬｉＣｏＯ2）以外を用いることが望まれている。
【０００５】
また、最近は、携帯電子機器用の小型二次電池だけではなく、電力貯蔵用や、電気自動車用などの大型二次電池として、リチウムイオン二次電池を適用することへの期待も高まってきている。このため、正極材料のコストを下げ、より安価なリチウムイオン二次電池の製造を可能とすることは、広範な分野への大きな波及効果が期待できる。
【０００６】
リチウムイオン二次電池用正極活物質として新たに提案されている材料としては、コバルトよりも安価なマンガンを用いたリチウムマンガン複合酸化物（ＬｉＭｎ2Ｏ4）や、ニッケルを用いたリチウムニッケル複合酸化物（ＬｉＮｉＯ2）を挙げることができる。
【０００７】
リチウムマンガン複合酸化物（ＬｉＭｎ2Ｏ4）は、原料が安価である上、熱安定性、特に、発火などについての安全性に優れるため、リチウムコバルト複合酸化物（ＬｉＣｏＯ2）の有力な代替材料であるといえるが、理論容量がリチウムコバルト複合酸化物（ＬｉＣｏＯ2）のおよそ半分程度しかないため、年々高まるリチウムイオン二次電池の高容量化の要求に応えるのが難しいという欠点を有している。また、４５℃以上では、自己放電が激しく、充放電寿命も低下してしまうという問題もある。
【０００８】
一方、リチウムニッケル複合酸化物（ＬｉＮｉＯ2）は、リチウムコバルト複合酸化物（ＬｉＣｏＯ2）とほぼ同じ理論容量を持ち、リチウムコバルト複合酸化物よりもやや低い電池電圧を示す。このため、電解液の酸化による分解が問題になりにくく、より高容量が期待できることから、開発が盛んに行われている。しかし、ニッケルを他の元素で置換せずに、純粋にニッケルのみで構成したリチウムニッケル複合酸化物を正極活物質として用いてリチウムイオン二次電池を作製した場合、リチウムコバルト複合酸化物を正極活物質として用いた場合に比べサイクル特性が劣ってしまう。また、高温環境下で使用されたり保存されたりした場合に、比較的電池性能を損ないやすいという欠点も有している。
【０００９】
このような欠点を解決するために、例えば特許文献１では、高温環境下での保存や使用に際して良好な電池性能を維持することのできる正極活物質として、ＬｉwＮｉxＣｏyＢzＯ2（０．０５≦ｗ≦１．１０、０．５≦ｘ≦０．９９５、０．００５≦ｚ≦０．２０、ｘ＋ｙ＋ｚ＝１）で表されるコバルトとホウ素が添加されたリチウムニッケル複合酸化物が提案されている。
【００１０】
また、特許文献２では、リチウムイオン二次電池の自己放電特性やサイクル特性を向上させることを目的として、ＬｉxＮｉaＣｏbＭcＯ2（０．８≦ｘ≦１．２、０．０１≦ａ≦０．９９、０．０１≦ｂ≦０．９９、０．０１≦ｃ≦０．３、０．８≦ａ＋ｂ＋ｃ≦１．２、Ｍは、Ａｌ、Ｖ、Ｍｎ、Ｆｅ、ＣｕおよびＺｎから選ばれる少なくとも１種の元素）で表されるリチウムニッケル複合酸化物が提案されている。
【００１１】
しかしながら、これらの製造方法によって得られたリチウムニッケル複合酸化物では、リチウムコバルト複合酸化物に比べて充電容量および放電容量がともに高く、サイクル特性も改善されているが、満充電状態で高温環境下に放置しておくと、リチウムコバルト複合酸化物に比べて低い温度からリチウムニッケル複合酸化物の分解による酸素放出を起こすといった問題がある。さらに、高温環境下で不安定となったリチウムニッケル複合酸化物の中のニッケルが、電解液と接触することにより触媒的な働きをし、放出された酸素との反応を促進し発火しやすくなるという安全性の問題がある。
【００１２】
このような問題を解決するために、例えば特許文献３では、リチウムイオン二次電池正極材料の熱安定性を向上させることを目的として、ＬｉaＭbＮｉcＣｏdＯe(Ｍは、Ａｌ、Ｍｎ、Ｓｎ、Ｉｎ、Ｆｅ、Ｖ、Ｃｕ、Ｍｇ、Ｔｉ、Ｚｎ、Ｍｏからなる群から選択される少なくとも一種の金属であり、かつ０＜ａ＜１．３、０．０２≦ｂ≦０．５、０．０２≦ｄ／ｃ＋ｄ≦０．９、１．８＜ｅ＜２．２の範囲であって、さらにｂ＋ｃ＋ｄ＝１である)で表されるリチウム金属複合酸化物が提案されている。この場合に添加元素として、Ｍに例えばアルミニウムを選択した場合、ニッケルからアルミニウムへの置換量を多くすれば正極活物質の分解反応は抑えられ、熱安定性は向上することが確かめられている。しかし、十分な安定性を確保するのに有効なアルミニウムでニッケルを置換すると、充放電反応にともない酸化還元反応に寄与するニッケルの量が減少するため、電池性能として最も重要である初期容量が大きく低下するという問題点を有している。これは、アルミニウムが３価で安定していることから、ニッケルも電荷を合わせるため３価で安定し、酸化還元反応に寄与しない部分が生ずるために容量低下が起こるものと考えられる。
【００１３】
近年、携帯電子機器等に用いる小型二次電池に対する高容量化の要求は高まる一方であるが、安全性を確保するために容量を犠牲にすることは、リチウムニッケル複合酸化物の高容量のメリットを失うことになり高容量化の要求に応えられなくなる。また、リチウムイオン二次電池を大型二次電池の用途に適用しようという動きも盛んであり、中でもハイブリッド自動車用、電気自動車用の電源としての期待が大きい。このように自動車用の電源として用いられる場合、安全性に劣るというリチウムニッケル複合酸化物の問題点の解消は大きな課題である。
【００１４】
そこで、安全性を改善するため、正極活物質の周りを異種化合物で被覆し、正極活物質と電解液との直接的な接触を防ぐ方法が提案されている。例えば、非特許文献１では、リチウムニッケル複合酸化物の表面にマグネシウム酸化物をコーティングし熱安定性を向上させることを提案している。しかしながら、かかるリチウムニッケル複合酸化物を正極活物質として用いた二次電池では、充放電容量が低下しており、高容量と安全性の両立という課題を満たしているとは言い難い。
【００１５】
また、特許文献４では、リチウム二次電池の正極用層相構造酸化物の表面をリチウム転移金属酸化物でコーティングすることが提案されている。この技術では、表面処理用原料溶液を、有機酸とアンモニアでｐＨを５〜９に調整し、溶液濃度を０．１〜２モル濃度に調節したのち層相構造酸化物を添加して、コーティングされた層相構造酸化物を５００〜８５０℃、３〜４８時間で熱処理することにより、リチウム転移金属酸化物で表面を層状にコーティングされた層相構造酸化物からなる正極活物質を得ている。しかしながら、リチウム転移金属酸化物として、ＬｉＭｎ2-XＭ１XＯ4、ＬｉＣｏ1-XＡｌXＯ2、ＬｉＮｉ1-XＡｌXＯ2、ＬｉＮｉ1-X-YＣｏXＡｌYＯ2、ＬｉＮｉ1-X-Y-ZＣｏXＭ１YＭ２ZＯ2（Ｍ１とＭ２は、Ａｌ、Ｎｉ、Ｃｏ、Ｆｅ、Ｍｎ、Ｖ、Ｃｒ、Ｃｕ、Ｔｉ、Ｗ、Ｔａ、ＭｇまたはＭｏ、０≦Ｘ＜０．５、０≦Ｙ＜０．５、０≦Ｚ＜０．５）が挙げられているが、これらはリチウムイオンの移動が可能な酸化物であるにもかかわらず、かかる正極活物質を用いても、約８％もの充放電容量の低下が生じている。このように、この提案においても高容量と安全性の両立という課題を満たしているとは言い難い。
【００１６】
さらに、特許文献５では、リチウムニッケル酸化物粒子の表面にコバルト酸リチウム、マンガン酸リチウムなどのリチウム化合物をそれぞれ単独で、メカノフュージョンを用いて添着させた非水電解質リチウムイオン二次電池用正極材料が提案されている。しかしながら、この提案は電解液分解の抑制を目的としたものであって、高容量と安全性の両立を目的としたものではない。また、表面に添着させる態様として層状に被覆させる場合および塊状に点在化させる場合が提案されているが、いずれの態様においても長所と短所を有しており、この観点から見ても高容量と安全性を両立させているとはい言い難い。
【００１７】
以上のように、高い充放電容量と熱安定性および安全性を両立させたリチウム金属複合酸化物は見出されておらず、これらの問題を解決した非水系電解質二次電池が望まれている。
【００１８】
【特許文献１】特開平８−４５５０９号公報
【特許文献２】特開平８−２１３０１５号公報
【特許文献３】特開平５−２４２８９１号公報
【特許文献４】特開２００２−２３１２２７号公報
【特許文献５】特開２００５−１９０９９６号公報
【非特許文献１】"Surface Modification of LiSr0.002Ni0.9Co0.1O2 by Overcoating with a Magnesium Oxide", H. J. Kweon et al., Electrochem. Solid-State Lett., Volume 3, Issue 3, pp.128-130(March 2000)
【発明の開示】
【発明が解決しようとする課題】
【００１９】
本発明は、かかる問題点に鑑みてなされたものであって、熱安定性および安全性が高く、かつ、高い充放電容量をもつという２つの特性を両立させた非水系電解質二次電池を実現することが可能な正極活物質を提供することを目的とする。
【課題を解決するための手段】
【００２０】
本発明者は、正極活物質としてリチウム金属複合酸化物を、非水系電解質二次電池に用いる場合に重要となる充放電容量と安全性の両立について深く検討した結果、リチウム遷移金属複合酸化物を構成する内部の一次粒子及び二次粒子の表面に、リチウムジルコニウム複合酸化物からなる被覆層を形成させることにより高い充放電容量と熱安定性および安全性を両立させることができるとの知見を得て、本発明を完成するに至った。
【００２１】
本発明の第一の発明は、層状構造を有するリチウム遷移金属複合酸化物において、一次粒子が凝集して二次粒子が構成され、前記二次粒子の平均粒径が２μｍから３０μｍであり、二次粒子の内部の一次粒子界面の少なくとも一部、及び二次粒子の表面の少なくとも一部においてジルコニウム複合酸化物層からなる緩衝層を有し、遷移金属に対するジルコニウムの原子比が、０．００５から０．０２であるリチウム遷移金属複合酸化物からなることを特徴とする非水系電解質二次電池用正極活物質である。
【００２３】
本発明の第二の発明は、前記リチウム遷移金属複合酸化物が、一般式： ＬｉzＮｉ1-x-yＣｏxＭyＺｒtＯ2（ただし、０．１０≦ｘ≦０．２１、０≦ｙ≦０．０８、０．９７≦ｚ≦１．１５、０．００５≦ｔ≦０．０２、Ｍは、Ｍｎ、Ｖ、Ｍｇ、Ｍｏ、Ｎｂ、ＴｉおよびＡｌから選ばれる少なくとも１種の元素）で表される第一の発明に記載の非水系電解質二次電池用正極活物質である。
【００２４】
本発明の第三の発明は、一次粒子が凝集して二次粒子を構成している多孔性の前駆体である遷移金属複合酸化物の一次粒子表面にジルコニウムを被覆し、このジルコニウムを被覆した遷移金属複合酸化物とリチウム化合物を混合し、７００℃〜８００℃で４時間〜５０時間焼成することを特徴とする非水系電解質二次電池用正極活物質の製造方法である。
【００２５】
本発明の第四の発明は、第一または第二の発明に記載の非水系電解質二次電池用正極活物質が、正極に用いられていることを特徴とする二次電池である。
【００２６】
従来の発明においては、二次粒子の表面における被覆層形成による熱安定性向上を図っていたが、本発明においては、二次粒子内部の一次粒子表面に高温環境下での酸素放出を抑制するための緩衝層を形成することを特徴としている。すなわち、本発明に係る非水系電解質二次電池用正極活物質は、リチウム遷移金属複合酸化物の二次粒子内及び表面に形成された緩衝層からなることを特徴とする。
【００２７】
本発明に係る非水系電解質二次電池用正極活物質は、非水系電解質二次電池の正極材料として適切に用いられる。特に、本発明に係る非水系電解質二次電池用正極活物質を正極材料として用いることで、熱安定性および安全性に優れながら、該二次電池の初期放電容量を、１９０ｍＡｈ／ｇ以上とすることが可能となる。
【発明の効果】
【００２８】
本発明の非水系電解質二次電池用正極活物質の製造方法により、熱安定性および安全性が高く、かつ、高い充放電容量を有するという２つの特性を両立させた非水系電解質二次電池を実現することが可能な正極活物質を提供することができる。
【００２９】
また、本発明の非水系電解質二次電池用正極活物質を用いて、非水系電解質二次電池を得ることにより、最近の携帯電子機器等の小型二次電池に対する高容量化の要求を満足するとともに、ハイブリッド自動車用や電気自動車用の大型二次電池に用いられる電源として求められる安全性をも確保することが可能となり、工業上、きわめて有用である。
【発明を実施するための最良の形態】
【００３０】
以下、本発明について、一般式： ＬｉzＮｉ1-x-yＣｏxＭyＺｒtＯ2（ただし、０．１０≦ｘ≦０．２１、０≦ｙ≦０．０８、０．９７≦ｚ≦１．１５、０．００５≦ｔ≦０．０２、Ｍは、Ｍｎ、Ｖ、Ｍｇ、Ｍｏ、Ｎｂ、ＴｉおよびＡｌから選ばれる少なくとも１種の元素）で表されるリチウム金属複合酸化物を用いた場合を中心に説明する。
【００３１】
１． 二次電池用正極活物質
本発明の層状構造を有するリチウム遷移金属複合酸化物の作製に用いられる遷移金属複合酸化物においては、一次粒子が凝集してできる二次粒子の平均粒径は２μｍから３０μｍである。二次粒子径が小さすぎると二次電池用の極板を作製する際のペースト化においてペースト粘度が高くなりすぎる等の支障が生じ、二次粒子径が大きすぎると、極板の厚みを超えてセパレータの破損の原因となる可能性があり、好ましくない。ここで言う平均粒径とは、レーザー散乱式粒度分布測定装置で計測した粒度分布における平均体積粒径のことである。なお、一次粒子の粒径は、０．１μｍから１μｍであることが好ましい。
さらに、二次粒子の内部の一次粒子界面及び二次粒子の表面の少なくとも一部においてリチウムジルコニウム複合酸化物層（ 以下緩衝層と記載することもある） が形成されている。リチウム遷移金属複合酸化物を構成する一次粒子間及び二次粒子の表面に該緩衝層を形成させることで、非水系電解質二次電池の正極活物質として用いて高温環境になった場合にも、二次粒子表面での電解液との接触を減少させ、かつ二次粒子内部に浸透している電解液との接触も減少させて、熱安定性および安全性が高く、かつ、高い充放電容量を確保することが可能となる。ここで、リチウム遷移金属複合酸化物に含まれる遷移金属の合計量に対するジルコニウムの原子比は、０．００５から０．０２である。ジルコニウム添加量が少ないと熱安定性が低くなり、また、ジルコニウム添加量が多すぎると、電池材料としての容量低下を招き、好ましくない。
【００３２】
本発明のリチウム遷移金属複合酸化物は、一般式：ＬｉzＮｉ1-x-yＣｏxＭyＺｒtＯ2（ただし、０．１０≦ｘ≦０．２１、０≦ｙ≦０．０８、０．９７≦ｚ≦１．１０、０．００５≦ｔ≦０．０２、Ｍは、Ｍｎ、Ｖ、Ｍｇ、Ｍｏ、Ｎｂ、ＴｉおよびＡｌから選ばれる少なくとも１種の元素）で表されるものであることが好ましい。このリチウム遷移金属複合酸化物を構成する二次粒子の内部にリチウムジルコニウム複合酸化物からなる緩衝層が形成された状態にすることが重要である。
【００３３】
２．二次電池用正極活物質の製造方法
本発明においては、まず、一次粒子が凝集して二次粒子を構成している多孔性の前駆体である遷移金属複合酸化物の一次粒子に水酸化ジルコニウムあるいは酸化ジルコニウムの被覆を施す。被覆方法は、遷移金属複合酸化物にジルコニウムが溶解している溶液を含浸させて乾燥させる方法、遷移金属複合酸化物を水スラリー化し、そのスラリー中にてジルコニウム化合物の加水分解反応により被覆し固液分離後に乾燥させる方法等が挙げられるが、二次粒子の内部まで被覆が施すことができれば方法は問わない。次に、このジルコニウムの被覆を施した遷移金属複合酸化物とリチウム化合物を混合し、７００℃〜８００℃で４時間〜５０時間焼成することにより、リチウム遷移金属複合酸化物が形成されると共に被覆層もリチウムジルコニウム複合酸化物へと変化し、リチウム遷移金属複合酸化物一次粒子間及び二次粒子表面の緩衝層となる。
【００３４】
ここで、リチウム化合物としては、水酸化リチウムあるいは炭酸リチウムを用いることが好ましい。また、焼成温度は７００℃〜８００℃である。焼成温度が低すぎると層状化合物の結晶構造が不完全となり、焼成温度が高すぎると層状化合物における３ａサイトと３ｂサイトのミキシングが起こり、放電容量が低下するために好ましくない。焼成時間は４時間〜５０時間である。焼成時間は焼成温度により採用し得る範囲が異なるが、短すぎると層状化合物の結晶構造が不完全となり、長すぎると層状化合物における３ａサイトと３ｂサイトのミキシングが起こり、放電容量が低下するために好ましくない。
【００３５】
リチウムジルコニウム複合酸化物緩衝層は、リチウム遷移金属複合酸化物の一次粒子表面を完全に被覆しても部分的に被覆しても熱安定性の向上に寄与するが、完全にかつ厚く被覆すると、リチウムイオンや電子の出入りを阻害するために、電池特性の劣化につながる。従って、緩衝層の厚さは数ｎｍから３００ｎｍ程度が好ましい。リチウム遷移金属複合酸化物を構成する遷移金属の合計量に対するＺｒの原子比が０．００５から０.０３になるように合成すると、電池としての容量をほとんど損なわずに熱安定性を高めることができる。
【実施例】
【００３６】
（実施例１）
微細な一次粒子（粒径０．１〜０．８μｍ）から構成される二次粒子であり平均粒径が８μmであるＮｉ0.85Ｃｏ0.15Ｏで表される多孔性の金属複合酸化物の粉末４０ｇを、２．５ｌの純水に加え、撹拌して濃度１６ｇ／ｌのスラリーに調整した。
【００３７】
次に、そのスラリーに硫酸ジルコニウム・四水和物５ｇを１００ｍｌの純水に溶解しておいた溶液を３７．５ｍｌ加えて４時間攪拌し、加水分解反応により水酸化ジルコニウムを金属複合酸化物の一次粒子界面及び二次粒子表面に析出させた。この添加量は金属複合酸化物を構成するニッケル（Ｎｉ）とコバルト（Ｃｏ）の合計に対するジルコニウム（Ｚｒ）の原子比が０．０１に相当する。
【００３８】
ろ過により固液分離を行った水酸化ジルコニウム被覆金属複合酸化物粉を３００℃で２時間乾燥させた。得られた被覆金属複合酸化物粉を薄片化して透過電子顕微鏡（ＴＥＭ）にて組織を観察した結果を図１に示す。さらにエネルギー分散型Ｘ線分析装置（ＥＤＸ）にてＺｒの分布を分析した結果を図２に示す。微細な一次粒子が凝集してからなる二次粒子において、一次粒子界面にジルコニウムを含む被覆層が形成されている。
【００３９】
化学分析により被覆金属複合酸化物粉の各元素の品位を確認した。分析結果に基づき被覆金属複合酸化物を構成するニッケル（Ｎｉ）とコバルト（Ｃｏ）とジルコニウム（Ｚｒ）の合計に対するリチウム（Ｌｉ）の原子比が１．０６５になるように水酸化リチウムの混合比を算出し、その混合比に基づき被覆金属複合酸化物と水酸化リチウムを秤量して混合した。混合後にアルミナボートに移して雰囲気焼成炉内において酸素気流中にて昇温して７４０℃で２０時間保持して焼成した。
【００４０】
焼成後に解砕処理を施し、純水中に投入して３０分攪拌して水洗を実施した。その後、固液分離して回収した粉末を真空乾燥器内において２１０℃で１０時間真空乾燥させた後に本発明のリチウム遷移金属複合酸化物正極活物質を得た。
【００４１】
得られた正極活物質を薄片化し透過電子顕微鏡で観察した結果を図３に示す。またＥＤＸでＺｒの分布を分析した結果を図４に示す。一部Ｚｒの偏析は見られるが、全般に焼成により約５００ｎｍに成長したリチウム遷移金属複合酸化物一次粒子の間にＺｒ化合物の緩衝層が形成されている。Ｘ線回折装置により得られた回折パターン中に、Ｌｉ２ＺｒＯ３の微弱なパターンが認められたことから、Ｚｒ化合物の緩衝層はＬｉ２ＺｒＯ３であると考えられる。
【００４２】
得られた正極活物質の初期容量評価は、以下のようにして行った。
【００４３】
正極活物質の粉末７０質量％に、アセチレンブラック（電気化学工業株式会社製）２０質量％、およびＰＴＦＥ（ダイキン工業株式会社製）１０質量％を混合し、１５０ｍｇを取り出して、圧力１００ＭＰａで直径１１ｍｍのペレットを作製し、正極とした。負極としてリチウム金属を用い、電解液には１ＭのＬｉＣｌＯ4を支持塩とするエチレンカーボネート（ＥＣ）とジエチルカーボネート（ＤＥＣ）の等量混合溶液（富山薬品工業株式会社製）を用いた。これらを用いて、露点が−８０℃に管理されたＡｒ雰囲気のグローブボックス中で、２０３２型のコイン電池を作製した。
【００４４】
作製した電池は、２４時間程度、放置し、開回路電圧（ＯＣＶ；Ｏｐｅｎ  Ｃｉｒｃｕｉｔ  Ｖｏｌｔａｇｅ）が安定した後、正極に対する電流密度を０．５ｍＡ／ｃｍ2として、カットオフ電圧４．３Ｖまで充電して、初期充電容量とし、１時間の休止後、カットオフ電圧３．０Ｖまで放電したときの容量を、初期放電容量とした。
【００４５】
正極の安全性の評価は、前述と同様な方法で作製した２０３２型のコイン電池を用いて、以下のように行った。
【００４６】
まず、カットオフ電圧４．５ＶまでＣＣＣＶ充電（定電流−定電圧充電。最初に、充電が定電流で動作し、それから定電圧で充電を終了するという２つのフェーズの充電過程を用いる充電方法）をした後、短絡しないように注意しながら解体して正極を取り出した。得られた正極を３．０ｍｇ計り取り、電解液を１．３ｍｇ加えてアルミニウム製測定容器に封入し、示差走査熱量計（ＤＳＣ、ＢＲＵＣＫＥＲ社製、ＤＳＣ３１００ＳＡ）を用いて昇温速度１０℃／ｍｉｎで室温から４００℃までの発熱速度を測定し、発熱が増大する温度を発熱開始温度とし、さらに発熱ピーク強度を測定した。そして、後述する比較例１で得られた発熱ピーク強度を１００とする相対比を算出した。
【００４７】
以上によって得られた初期放電容量、ＤＳＣ発熱ピーク温度、および相対比として求めたＤＳＣ発熱ピーク強度を表１に示す。
【００４８】
（実施例２）
微細な一次粒子から構成される二次粒子であり平均粒径が８μｍであるＮｉ0.85Ｃｏ0.15Ｏで表される多孔性の金属複合酸化物の粉末８０ｇを、２．５ｌの純水に加え、撹拌して濃度３２ｇ／ｌのスラリーに調整した以外は実施例１と同様にして、加水分解反応により金属複合酸化物の一次粒子界面及び二次粒子表面に析出させた。この添加量は金属複合酸化物を構成するニッケル（Ｎｉ）とコバルト（Ｃｏ）の合計に対するジルコニウム（Ｚｒ）の原子比が０．００５に相当する。実施例１と同様に、得られた被覆金属複合酸化物と水酸化リチウムを混合して焼成し、本発明のリチウム遷移金属複合酸化物正極活物質を得て、充放電特性、熱安定性評価を行った。評価結果を表１に示す。
【００４９】
（実施例３）
微細な一次粒子から構成される二次粒子であり平均粒径が８μｍであるＮｉ0.85Ｃｏ0.15Ｏで表される多孔性の金属複合酸化物の粉末２０ｇを、２．５ｌの純水に加え、撹拌して濃度８ｇ／ｌのスラリーに調整した以外は実施例１と同様にして、加水分解反応により金属複合酸化物の一次粒子界面及び二次粒子表面に析出させた。この添加量は金属複合酸化物を構成するニッケル（Ｎｉ）とコバルト（Ｃｏ）の合計に対するジルコニウム（Ｚｒ）の原子比が０．０２に相当する。実施例１と同様に、得られた被覆金属複合酸化物と水酸化リチウムを混合して焼成し、本発明のリチウム遷移金属複合酸化物正極活物質を得て、充放電特性、熱安定性評価を行った。評価結果を表１に示す。
【００５０】
（実施例４）
焼成時間を４時間とした以外は実施例１と同様にして、本発明のリチウム遷移金属複合酸化物正極活物質を得た。得られた正極活物質を用いて２０３２型のコイン電池を作製し、充放電特性、熱安定性評価を行った。評価結果を表１に示す。
【００５１】
（実施例５）
焼成時間を５０時間とした以外は実施例１と同様にして、本発明のリチウム遷移金属複合酸化物正極活物質を得た。得られた正極活物質を用いて２０３２型のコイン電池を作製し、充放電特性、熱安定性評価を行った。評価結果を表１に示す。
【００５２】
（実施例６）
焼成条件を温度７００℃とした以外は実施例１と同様にして、本発明のリチウム遷移金属複合酸化物正極活物質を得た。得られた正極活物質を用いて２０３２型のコイン電池を作製し、充放電特性、熱安定性評価を行った。評価結果を表１に示す。
【００５３】
（実施例７）
焼成条件を温度８００℃、とした以外は実施例１と同様にして、本発明のリチウム遷移金属複合酸化物正極活物質を得た。得られた正極活物質を用いて２０３２型のコイン電池を作製し、充放電特性、熱安定性評価を行った。評価結果を表１に示す。
【００５４】
（実施例８）
微細な一次粒子から構成される二次粒子であり平均粒径が２μｍであるＮｉ0.85Ｃｏ0.15Ｏで表される多孔性の金属複合酸化物の粉末を用いた以外は、実施例１と同様にして、本発明のリチウム遷移金属複合酸化物正極活物質を得た。得られた正極活物質を用いて２０３２型のコイン電池を作製し、充放電特性、熱安定性評価を行った。評価結果を表１に示す。
【００５５】
（実施例９）
微細な一次粒子から構成される二次粒子であり平均粒径が３０μｍであるＮｉ0.85Ｃｏ0.15Ｏで表される多孔性の金属複合酸化物の粉末を用いた以外は、実施例１と同様にして、本発明のリチウム遷移金属複合酸化物正極活物質を得た。得られた正極活物質を用いて２０３２型のコイン電池を作製し、充放電特性、熱安定性評価を行った。評価結果を表１に示す。
【００５６】
（比較例１）
ジルコニウム化合物の被覆を行わない金属複合酸化物を用いて、実施例１と同様にしてリチウム遷移金属複合酸化物正極活物質を得た。得られた正極活物質を用いて２０３２型のコイン電池を作製し、充放電特性、熱安定性評価を行った。評価結果を表１に示す。
【００５７】
（比較例２）
微細な一次粒子から構成される二次粒子であり平均粒径が８μｍであるＮｉ0.85Ｃｏ0.15Ｏで表される多孔性の金属複合酸化物の粉末１０ｇを、２．５ｌの純水に加え、撹拌して濃度４ｇ／ｌのスラリーに調整した以外は実施例１と同様にして、加水分解反応により金属複合酸化物の一次粒子界面及び二次粒子表面に析出させた。この添加量は金属複合酸化物を構成するニッケル（Ｎｉ）とコバルト（Ｃｏ）の合計に対するジルコニウム（Ｚｒ）の原子比が０．０４に相当する。実施例１と同様に、得られた被覆金属複合酸化物と水酸化リチウムを混合して焼成し、正極活物質を得て、本発明のリチウム遷移金属複合酸化物正極活物質を得た。得られた正極活物質を用いて２０３２型のコイン電池を作製し、充放電特性、熱安定性評価を行った。評価結果を表１に示す。
【００５８】
（比較例３）
焼成時間を２時間とした以外は実施例１と同様にして、リチウム遷移金属複合酸化物正極活物質を得た。得られた正極活物質を用いて２０３２型のコイン電池を作製し、充放電特性、熱安定性評価を行った。評価結果を表１に示す。
【００５９】
（比較例４）
焼成時間を５５時間とした以外は実施例１と同様にして、リチウム遷移金属複合酸化物正極活物質を得た。得られた正極活物質を用いて２０３２型のコイン電池を作製し、充放電特性、熱安定性評価を行った。評価結果を表１に示す。
【００６０】
（比較例５）
焼成条件を温度８２０℃とした以外は実施例１と同様にして、リチウム遷移金属複合酸化物正極活物質を得た。得られた正極活物質を用いて２０３２型のコイン電池を作製し、充放電特性、熱安定性評価を行った。評価結果を表１に示す。
【００６１】
（比較例６）
焼成条件を温度６５０℃とした以外は実施例１と同様にして、リチウム遷移金属複合酸化物正極活物質を得た。得られた正極活物質を用いて２０３２型のコイン電池を作製し、充放電特性、熱安定性評価を行った。評価結果を表１に示す。
【００６２】
【表１】
0005987401.tif 000002
【００６３】
［評価］  
本発明の実施例では、ＤＳＣ発熱ピーク強度が比較例１に対して、大幅に減少していることがわかる。すなわち、一次粒子界面に被覆層が形成されているため、電解液との接触が抑制されて正極活物質から脱離した酸素との反応が比較的緩やかになったと考えられる。
【００６４】
ジルコニウム添加量が多い比較例２では、初期放電容量が大幅に低下するため好ましくない。焼成温度が高すぎる場合や低すぎる場合も初期放電容量が低下するために好ましくない
【図面の簡単な説明】
【００６５】
【図１】実施例１における中間生成物であるジルコニウム化合物被覆金属複合酸化物粉末の断面における透過電子顕微鏡観察像
【図２】実施例１における中間生成物であるジルコニウム化合物被覆金属複合酸化物粉末の断面におけるＥＤＸ面分析像
【図３】実施例１で得られたリチウム遷移金属複合酸化物正極活物質粉末の断面における透過電子顕微鏡観察像
【図４】実施例１で得られたリチウム遷移金属複合酸化物正極活物質粉末の断面におけるＥＤＸ面分析像
【図１】
0005987401.tif 000003
【図２】
0005987401.tif 000004
【図３】
0005987401.tif 000005
【図４】
0005987401.tif 000006